(57)【要約】      （修正有）【課題】成形装置と徐冷装置との間におけるガラスリボンの幅方向の温度分布の局所的な低下を抑制できる、フロートガラス製造装置を提供する。【解決手段】成形装置と徐冷装置との間においてガラスリボンＧの温度を調整する温度調整装置を備え、前記温度調整装置は、前記ガラスリボンＧの幅方向に並ぶ複数のヒータ５１ａ〜５１ｇ，５２ａ〜５２ｇからなるヒータ群５１，５２を複数有し、各前記ヒータ群５１，５２の複数のヒータ５１ａ〜５１ｇ，５２ａ〜５２ｇは、前記ガラスリボンＧの幅方向に並ぶゾーンＺ１１〜Ｚ１７，Ｚ２１〜Ｚ２７毎に制御され、前記複数のヒータ群５１，５２は、前記ガラスリボンＧを挟んで反対側に配設され、上側の前記ゾーンＺ１１〜Ｚ１７同士の境界と下側の前記ゾーンＺ２１〜Ｚ２７同士の境界とを少なくとも１箇所で前記ガラスリボンＧの幅方向にずらして配設される、フロートガラス製造装置。【選択図】図２
2015151282.tif 000002
【特許請求の範囲】
【請求項１】
浴槽内の溶融金属上において板状のガラスリボンを成形する成形装置と、
前記ガラスリボンを徐冷する徐冷装置と、
前記成形装置と前記徐冷装置との間において前記ガラスリボンの温度を調整する温度調整装置とを備え、
前記温度調整装置は、前記ガラスリボンの幅方向に並ぶ複数のヒータからなるヒータ群を複数有し、
各前記ヒータ群の複数のヒータは、前記ガラスリボンの幅方向に並ぶゾーン毎に制御され、
前記複数のヒータ群のうちの２つのヒータ群は、前記ガラスリボンを挟んで反対側に配設され、前記ガラスリボンの搬送方向に同じ位置に配設され、上側の前記ゾーン同士の境界と下側の前記ゾーン同士の境界とを少なくとも１箇所で前記ガラスリボンの幅方向にずらして配設される、フロートガラス製造装置。
【請求項２】
前記複数のヒータ群のうちの２つのヒータ群は、前記ガラスリボンの搬送方向に間隔をおいて配設され、搬送方向上流側の前記ゾーン同士の境界と搬送方向下流側の前記ゾーン同士の境界とを少なくとも１箇所で前記ガラスリボンの幅方向にずらして配設される、請求項１に記載のフロートガラス製造装置。
【請求項３】
前記複数のヒータ群のうちの２つのヒータ群は、前記ガラスリボンの搬送方向に間隔をおいて配設され、独立に制御される、請求項１または２に記載のフロートガラス製造装置。
【請求項４】
前記温度調整装置は、
温度センサと、
該温度センサの測定温度、および設定温度に基づいて前記ヒータを制御する制御装置とを有する、請求項１〜３のいずれか１項に記載のフロートガラス製造装置。
【請求項５】
成形装置と徐冷装置との間においてガラスリボンの温度を調整する温度調整工程を有し、
該温度調整工程では、前記ガラスリボンの幅方向に並ぶ複数のヒータからなるヒータ群が複数用いられ、
各前記ヒータ群の複数のヒータは、前記ガラスリボンの幅方向に並ぶゾーン毎に制御され、
前記複数のヒータ群のうちの２つのヒータ群は、前記ガラスリボンを挟んで反対側に配設され、前記ガラスリボンの搬送方向に同じ位置に配設され、上側の前記ゾーン同士の境界と下側の前記ゾーン同士の境界とを少なくとも１箇所で前記ガラスリボンの幅方向にずらして配設される、フロートガラス製造方法。
【請求項６】
前記複数のヒータ群のうちの２つのヒータ群は、前記ガラスリボンの搬送方向に間隔をおいて配設され、搬送方向上流側の前記ゾーン同士の境界と搬送方向下流側の前記ゾーン同士の境界とを少なくとも１箇所で前記ガラスリボンの幅方向にずらして配設される、請求項５に記載のフロートガラス製造方法。
【請求項７】
前記複数のヒータ群のうちの２つのヒータ群は、前記ガラスリボンの搬送方向に間隔をおいて配設され、独立に制御される、請求項５または６に記載のフロートガラス製造方法。
【請求項８】
前記温度調整工程では、温度センサの測定温度、および設定温度に基づいて前記ヒータを自動制御する、請求項５〜７のいずれか１項に記載のフロートガラス製造方法。
【請求項９】
製造されるフロートガラスは、無アルカリガラスである、請求項５〜８のいずれか１項に記載のフロートガラス製造方法。
【請求項１０】
前記無アルカリガラスは、酸化物基準の質量％表示で、ＳｉＯ２：５０％〜７３％、Ａｌ２Ｏ３：１０．５％〜２４％、Ｂ２Ｏ３：０％〜１２％、ＭｇＯ：０％〜１０％、ＣａＯ：０％〜１４．５％、ＳｒＯ：０％〜２４％、ＢａＯ：０％〜１３．５％、ＭｇＯ＋ＣａＯ＋ＳｒＯ＋ＢａＯ：８％〜２９．５％、ＺｒＯ２：０％〜５％を含有する、請求項９に記載のフロートガラス製造方法。
【請求項１１】
製造されるフロートガラスは、化学強化用ガラスである、請求項５〜８のいずれか１項に記載のフロートガラス製造方法。
【請求項１２】
前記化学強化用ガラスは、酸化物基準のモル％表示で、ＳｉＯ２：６２％〜６８％、Ａｌ２Ｏ３：６％〜１２％、ＭｇＯ：７％〜１３％、Ｎａ２Ｏ：９％〜１７％、Ｋ２Ｏ：０％〜７％を含有し、Ｎａ２ＯおよびＫ２Ｏの含有量の合計からＡｌ２Ｏ３含有量を減じた差が１０％未満であり、ＺｒＯ２を含有する場合、その含有量が０．８％以下である、請求項１１に記載のフロートガラス製造方法。
【請求項１３】
前記化学強化用ガラスは、酸化物基準のモル％表示で、ＳｉＯ２：６５％〜８５％、Ａｌ２Ｏ３：３％〜１５％、Ｎａ２Ｏ：５％〜１５％、Ｋ２Ｏ：０％〜２％未満、ＭｇＯ：０％〜１５％、ＺｒＯ２：０％〜１％を含有し、ＳｉＯ２およびＡｌ２Ｏ３の含有量の合計ＳｉＯ２＋Ａｌ２Ｏ３が８８％以下である、請求項１１に記載のフロートガラス製造方法。
【発明の詳細な説明】
【技術分野】
【０００１】
本発明は、フロートガラス製造装置、およびフロートガラス製造方法に関する。
【背景技術】
【０００２】
フロートガラス製造装置は、浴槽内の溶融金属上において板状のガラスリボンを成形する成形装置と、ガラスリボンを徐冷する徐冷装置と、成形装置と徐冷装置との間においてガラスリボンの温度を調整する温度調整装置とを備える（例えば特許文献１参照）。
【０００３】
温度調整装置は、ガラスリボンの幅方向の温度分布を調整するため、ガラスリボンの幅方向に並ぶ複数のヒータからなるヒータ群を複数有する。各ヒータ群は、ガラスリボンの幅方向に並ぶゾーン毎に制御される。
【先行技術文献】
【特許文献】
【０００４】
【特許文献１】特許第３２１７１７６号公報
【発明の概要】
【発明が解決しようとする課題】
【０００５】
成形装置と徐冷装置との間において、ガラスリボンの温度は転移点付近の温度である。一般的に、ガラスの線膨張係数は、ガラスの転移点を境に大きく変化する。
【０００６】
ガラスリボンの幅方向に並ぶゾーン同士の境界にはヒータがなく、ガラスリボンの幅方向温度分布が局所的に低下することがあり、意図しない変形が生じることがあった。意図しない変形としては、例えば、割れ、しわ、うねり、反りなどが挙げられる。また、ガラスリボンの幅方向温度分布が局所的に低下することで、大きな残留歪（応力）がガラスリボンに残ることがあった。
【０００７】
本発明は、上記課題に鑑みてなされたものであって、成形装置と徐冷装置との間におけるガラスリボンの幅方向の温度分布の局所的な低下を抑制できる、フロートガラス製造装置の提供を主な目的とする。
【課題を解決するための手段】
【０００８】
上記課題を解決するため、本発明の一態様によれば、
浴槽内の溶融金属上において板状のガラスリボンを成形する成形装置と、
前記ガラスリボンを徐冷する徐冷装置と、
前記成形装置と前記徐冷装置との間において前記ガラスリボンの温度を調整する温度調整装置とを備え、
前記温度調整装置は、前記ガラスリボンの幅方向に並ぶ複数のヒータからなるヒータ群を複数有し、
各前記ヒータ群は、前記ガラスリボンの幅方向に並ぶゾーン毎に制御され、
前記複数のヒータ群のうちの２つのヒータ群は、前記ガラスリボンを挟んで反対側に配設され、前記ガラスリボンの搬送方向に同じ位置に配設され、上側の前記ゾーンの境界と下側の前記ゾーンの境界とを少なくとも１箇所で前記ガラスリボンの幅方向にずらして配設される、フロートガラス製造装置が提供される。
【発明の効果】
【０００９】
本発明の一態様によれば、成形装置と徐冷装置との間におけるガラスリボンの幅方向の温度分布の局所的な低下を抑制できる、フロートガラス製造装置が提供される。
【図面の簡単な説明】
【００１０】
【図１】本発明の一実施形態によるフロートガラス製造装置を示す図である。
【図２】図１のガラスリボンを挟んで反対側に配設される２つのヒータ群の位置関係を示す図である。
【図３】図１のガラスリボンの搬送方向に間隔をおいて配設される２つのヒータ群の位置関係を示す図である。
【発明を実施するための形態】
【００１１】
以下、本発明を実施するための形態について図面を参照して説明する。各図面において、同一の又は対応する構成には、同一の又は対応する符号を付して説明を省略する。以下の説明において、数値範囲を表す「〜」はその前後の数値を含む範囲を意味する。
【００１２】
図１は、本発明の一実施形態によるフロートガラス製造装置を示す図である。図１に示すように、フロートガラス製造装置は、成形装置１０、徐冷装置２０、および温度調整装置３０を備える。
【００１３】
成形装置１０は、浴槽１１内の溶融金属Ｍ上において板状のガラスリボンＧを成形する。ガラスリボンＧは、溶融金属Ｍ上を流動しながら徐々に固くなる。ガラスリボンＧは、浴槽１１の下流域において溶融金属Ｍから引き上げられ、徐冷装置２０に向けて送られる。成形装置１０は、浴槽１１、ルーフ１５、およびヒータ１６などを有する。
【００１４】
浴槽１１は、溶融金属Ｍを収容する。溶融金属Ｍは、一般的なものでよく、例えば溶融スズまたは溶融スズ合金であってよい。浴槽１１は、例えば金属ケーシング１２およびレンガ層１３で構成される。
【００１５】
金属ケーシング１２は、浴槽１１内への外気の混入を抑制する。金属ケーシング１２は、例えば複数の金属板を溶接してなる。
【００１６】
レンガ層１３は、金属ケーシング１２の内面を覆う。レンガ層１３は、複数のレンガを箱形状に組み立てた組立体であってよく、内部に溶融金属Ｍを収容する。
【００１７】
ルーフ１５は、浴槽１１の上方に配設され、浴槽１１の上方空間を覆う。浴槽１１の上方空間には、溶融金属Ｍの酸化を防止するため、ルーフ１５の貫通孔１５ａから還元性ガスなどが供給される。還元性ガスとしては、例えば窒素ガスと水素ガスの混合ガスが用いられる。浴槽１１の上方空間は、外気の混入を防止するため、大気圧よりも高い正圧とされる。
【００１８】
ヒータ１６は、ルーフ１５の貫通孔１５ａに挿通され、ルーフ１５から下方に突出し、ガラスリボンＧなどを加熱する。ヒータ１６は、一般的なものであってよく、例えばＳｉＣヒータであってよい。
【００１９】
ヒータ１６は、ガラスリボンＧの幅方向（図１において紙面垂直方向）、およびガラスリボンＧの流動方向（図１において左右方向）に間隔をおいて複数配設される。
【００２０】
徐冷装置２０は、ガラスリボンＧを徐冷する。徐冷装置２０は、徐冷炉２１、搬送ロール２２などを有する。搬送ロール２２は、その中心線を中心に回転自在とされ、モータなどによって回転駆動され、徐冷炉２１内においてガラスリボンＧを水平に搬送する。ガラスリボンＧは、搬送されながら徐冷される。ガラスリボンＧは、両側縁部の間に平坦部を有する。ガラスリボンＧの両側縁部は、ガラスリボンＧの平坦部よりも厚いため、徐冷後に切除される。これにより、略均一な板厚のフロートガラスが得られる。
【００２１】
温度調整装置３０は、成形装置１０と徐冷装置２０との間においてガラスリボンＧの温度を調整する。温度調整装置３０は、溶融金属Ｍから離れたガラスリボンＧの温度低下を制限する。溶融金属Ｍは熱を溜め込んでいるため、ガラスリボンＧは溶融金属Ｍと接触している間は冷えにくいが、溶融金属Ｍから離れると冷えやすい。成形装置１０と徐冷装置２０との間において、ガラスリボンＧの各側縁部付近の雰囲気と平坦部付近の雰囲気との温度差（絶対値）は例えば２０℃以下であってよい。
【００２２】
温度調整装置３０は、ドロスボックス３１、シーリング３２、リフトアウトロール３３、ドレープ３４、シールブロック３５、ヒータ群５１〜５４、温度センサ６１〜６２、および制御装置７０を有する。
【００２３】
ドロスボックス３１は、ガラスリボンＧの下方に配設され、ガラスリボンＧのボトム面に付着した溶融金属Ｍのカス（ドロスと呼ばれる）を回収する。ドロスボックス３１の内面は断熱材４１で覆われ、ドロスボックス３１から外部への放熱が制限される。
【００２４】
シーリング３２は、ガラスリボンＧの上方に配設される。シーリング３２の上面は断熱材４２で覆われ、シーリング３２から外部への放熱が制限される。
【００２５】
リフトアウトロール３３は、ガラスリボンＧを溶融金属Ｍから引き上げると共に、徐冷装置２０に向けて搬送する。リフトアウトロール３３は、その中心線を中心に回転自在とされ、モータなどによって回転駆動される。
【００２６】
ドレープ３４は、シーリング３２から吊り下げられ、ガラスリボンＧの上方におけるガスの流れを遮る。これにより、成形装置１０からの水素ガスの混入が抑制でき、水素ガスの燃焼による温度変動が抑制できる。ドレープ３４は、リフトアウトロール３３の上方に設けられる。
【００２７】
シールブロック３５は、リフトアウトロール３３と接触することにより、ガラスリボンＧの下方におけるガスの流れを遮ると共に、リフトアウトロール３３に付着したドロスをこそぎ落とす。ドロスは、ドロスボックス３１に回収される。シールブロック３５は、例えばカーボンで形成される。
【００２８】
ヒータ群５１は、図１に示すようにガラスリボンＧを上方から加熱する。ヒータ群５１は、ガラスリボンＧの幅方向に並ぶ複数のヒータ５１ａ〜５１ｇ（図２、図３参照）からなる。ヒータ群５１を設ける領域は、ガラスリボンＧの幅方向に並ぶ複数のゾーンＺ１１〜Ｚ１７（図２、図３参照）からなる。複数のヒータ５１ａ〜５１ｇは、ゾーンＺ１１〜Ｚ１７毎に独立に制御される。
【００２９】
ヒータ群５２は、図１に示すようにヒータ群５１に対してガラスリボンＧの搬送方向に同じ位置に配設され、ガラスリボンＧを下方から加熱する。ヒータ群５２は、ガラスリボンＧの幅方向に並ぶ複数のヒータ５２ａ〜５２ｇ（図２参照）からなる。ヒータ群５２を設ける領域は、ガラスリボンＧの幅方向に並ぶ複数のゾーンＺ２１〜Ｚ２７（図２参照）からなる。複数のヒータ５２ａ〜５２ｇは、ゾーンＺ２１〜Ｚ２７毎に独立に制御される。
【００３０】
ヒータ群５３は、図１に示すようにヒータ群５１に対してガラスリボンＧの搬送方向に間隔をおいて配設され、ガラスリボンＧを上方から加熱する。ヒータ群５３は、ガラスリボンＧの幅方向に並ぶ複数のヒータ５３ａ〜５３ｇ（図３参照）からなる。ヒータ群５３を設ける領域は、ガラスリボンＧの幅方向に並ぶ複数のゾーンＺ３１〜Ｚ３７（図３参照）からなる。複数のヒータ５３ａ〜５３ｇは、ゾーンＺ３１〜Ｚ３７毎に独立に制御される。
【００３１】
ヒータ群５４は、図１に示すようにヒータ群５３に対してガラスリボンＧの搬送方向に同じ位置に配設され、ガラスリボンＧを下方から加熱する。ヒータ群５４は、ガラスリボンＧの幅方向に並ぶ複数のヒータからなる。ヒータ群５４を設ける領域は、ガラスリボンＧの幅方向に並ぶ複数のゾーンからなる。複数のヒータは、ゾーン毎に独立に制御される。
【００３２】
尚、本実施形態では、複数のヒータ群の間でゾーンの数が同じであるが、異なってもよい。例えば、ガラスリボンＧの搬送方向に同じ位置に配設されるヒータ群５１とヒータ群５２との間でゾーンの数が異なってもよい。また、ガラスリボンＧの搬送方向に間隔をおいて配設されるヒータ群５１とヒータ群５３との間でゾーンの数が異なってもよい。
【００３３】
また、本実施形態では、各ヒータ群において、ゾーンの数がヒータの数と同数であるが、ゾーンの数がヒータの数よりも少なくてもよい。１つのゾーンに複数のヒータが配設されてもよい。
【００３４】
図２は、図１のガラスリボンを挟んで反対側に配設される２つのヒータ群の位置関係を示す図である。図２において、ガラスリボンの幅方向は左右方向であり、ガラスリボンの搬送方向は紙面に対して垂直方向である。図２において、破線は上側のゾーン同士の境界の延長線を示す。
【００３５】
図２に示すように、複数のヒータ群５１〜５４のうちの２つのヒータ群５１、５２は、ガラスリボンＧを挟んで反対側に配設され、ガラスリボンＧの搬送方向に同じ位置に配設される。２つのヒータ群５１、５２は、上側のゾーンＺ１１〜Ｚ１７の境界と、下側のゾーンＺ２１〜Ｚ２７の境界とを少なくとも１箇所（本実施形態では全ての箇所）でガラスリボンＧの幅方向にずらして配設される。上側のヒータのない領域と、下側のヒータのない領域とが、少なくとも１箇所でガラスリボンＧの幅方向にずれている。よって、ガラスリボンＧの幅方向温度分布の局所的な低下を抑制できる。その結果、ガラスリボンＧの意図しない変形が抑制できる。また、ガラスリボンＧの残留歪（応力）が低減できる。上側のヒータ群５１と、下側のヒータ群５２とは、独立に制御されてよい。
【００３６】
同様に、複数のヒータ群５１〜５４のうちの残りの２つのヒータ群５３、５４は、ガラスリボンＧを挟んで反対側に配設され、ガラスリボンＧの搬送方向に同じ位置に配設される。２つのヒータ群５３、５４は、上側のゾーンＺ３１〜Ｚ３７の境界と、下側のゾーンの境界とを少なくとも１箇所（本実施形態では全ての箇所）でガラスリボンＧの幅方向にずらして配設されてよい。上側のヒータ群５３と、下側のヒータ群５４とは、独立に制御されてよい。
【００３７】
図３は、図１のガラスリボンの搬送方向に間隔をおいて配設される２つのヒータ群の位置関係を示す図である。図３において、ガラスリボンの幅方向は上下方向であり、ガラスリボンの搬送方向は左右方向である。図３において、破線は搬送方向上流側のゾーン同士の境界の延長線を示す。
【００３８】
図３に示すように、複数のヒータ群５１〜５４のうちの２つのヒータ群５１、５３は、ガラスリボンＧよりも上方に配設され、ガラスリボンＧの搬送方向に間隔をおいて配設される。２つのヒータ群５１、５３は、搬送方向上流側のゾーンＺ１１〜Ｚ１７の境界と、搬送方向下流側のゾーンＺ３１〜Ｚ３７の境界とを少なくとも１箇所（本実施形態では全ての箇所）でガラスリボンＧの幅方向にずらして配設されてよい。搬送方向上流側のヒータのない領域と、搬送方向下流側のヒータのない領域とが、少なくとも１箇所でガラスリボンＧの幅方向にずれている。よって、ガラスリボンＧの幅方向温度分布の局所的な低下を抑制できる。その結果、ガラスリボンＧの意図しない変形が抑制できる。また、ガラスリボンＧの残留歪が低減できる。搬送方向上流側のヒータ群５１と搬送方向下流側のヒータ群５３とは、独立に制御されてよい。ガラスリボンＧの搬送方向の温度勾配を調整することができる。
【００３９】
同様に、複数のヒータ群５１〜５４のうちの残りの２つのヒータ群５２、５４は、ガラスリボンＧよりも下方に配設され、ガラスリボンＧの搬送方向に間隔をおいて配設される。２つのヒータ群５２、５４は、搬送方向上流側のゾーンＺ２１〜Ｚ２７の境界と、搬送方向下流側のゾーンの境界とを少なくとも１箇所（本実施形態では全ての箇所）でガラスリボンＧの幅方向にずらして配設されてよい。搬送方向上流側のヒータ群５２と搬送方向下流側のヒータ群５４とは、独立に制御されてよい。ガラスリボンＧの搬送方向の温度勾配を調整することができる。
【００４０】
尚、本実施形態では、ガラスリボンＧの搬送方向に間隔をおいて配設されるヒータ群の数が２つであるが、３つ以上でもよい。この場合、いずれか２つのヒータ群が、搬送方向上流側のゾーン同士の境界と、搬送方向下流側のゾーン同士の境界とを少なくとも１箇所でガラスリボンＧの幅方向にずらして配設されてよい。いずれか２つのヒータ群の間には、別のヒータ群があってもよい。
【００４１】
各ヒータ群５１〜５４のゾーン同士の境界と、ガラスリボンＧの平坦部と側縁部との境界ＧａとのガラスリボンＧの幅方向における間隔は、例えば２５ｍｍ以上、好ましくは５０ｍｍ以上、より好ましくは１００ｍｍ以上であってよい。ガラスリボンＧの平坦部と側縁部との境界Ｇａの温度を制御することができるので、境界Ｇａでの厚さの変化に起因する残留歪を低減することができる。
【００４２】
温度センサ６１、６２（図１参照）は、熱電対、または放射温度計などで構成される。温度センサ６１、６２は、ガラスリボンＧ周辺の雰囲気温度、またはガラスリボンＧ自体の温度を測定する。ガラスリボンＧの厚さ方向には温度勾配がほとんどないので、温度センサ６１、６２は、ガラスリボンＧの片側（図１では上側）に配設されてもよい。この場合、温度センサの数はゾーンの数よりも少ない。尚、温度センサは、ガラスリボンＧの両側に配設されてもよい。また、温度センサの数は、ゾーンの数と同じでもよいし、ゾーンの数よりも多くてもよい。
【００４３】
制御装置７０は、メモリなどの記憶部およびＣＰＵを有し、記憶部に記憶される制御プログラムをＣＰＵに実行させることにより、各ヒータ群５１〜５４を制御する。制御装置７０は、各ヒータ群５１〜５４をゾーン毎に独立に制御する。
【００４４】
例えば、制御装置７０は、温度センサ６１、６２の測定温度、および設定温度に基づいて各ヒータを制御してよい。このとき、制御装置７０は、複数の温度センサの測定位置と測定温度から、予め定められた場所の温度を算出してもよい。制御装置７０は、測定温度または算出温度と、設定温度との偏差がゼロになるように、各ヒータを制御してよい。
【００４５】
尚、本実施形態では、各ヒータは、制御装置７０によって自動制御されるが、手動制御されてもよい。
【００４６】
次に、図１を再度参照して、上記構成のフロートガラス製造装置を用いたフロートガラス製造方法について説明する。
【００４７】
フロートガラス製造方法は、浴槽１１内の溶融金属Ｍ上において板状のガラスリボンＧを成形する成形工程、およびガラスリボンＧを徐冷する徐冷工程を有する。ガラスリボンＧは溶融金属Ｍ上を流動しながら徐々に固くなる。ガラスリボンＧは、浴槽１１の下流域において溶融金属Ｍから引き上げられ、リフトアウトロール３３上を徐冷炉２１に向けて搬送される。その後、ガラスリボンＧは、徐冷炉２１内において、搬送ロール２２上を搬送されながら徐冷される。ガラスリボンＧは、両側縁部の間に平坦部を有する。ガラスリボンＧの両側縁部は、ガラスリボンＧの平坦部よりも厚いため、徐冷後に切除される。これにより、略均一な板厚のフロートガラスが得られる。
【００４８】
ガラスリボンＧの温度（℃）は、成形装置１０の出口において、例えばＴｇ＋８０〜Ｔｇ、好ましくはＴｇ＋５０〜Ｔｇ＋１５、より好ましくはＴｇ＋３０〜Ｔｇ＋１５である。ここで、「Ｔｇ」はガラスの転移温度を意味する。
【００４９】
また、ガラスリボンＧの温度（℃）は、徐冷装置２０の入口において、例えばＴｇ＋３０〜Ｔｇ−５０、好ましくはＴｇ＋１５〜Ｔｇ−５０、より好ましくはＴｇ＋１５〜Ｔｇ−３５である。
【００５０】
成形装置１０と徐冷装置２０との間において、ガラスリボンＧの温度は転移点付近の温度である。一般的に、ガラスの線膨張係数は、ガラスの転移点を境に大きく変化する。
【００５１】
フロートガラス製造方法は、成形装置１０と徐冷装置２０との間においてガラスリボンＧの温度を調整する温度調整工程を有する。温度調整工程では、ガラスリボンＧの幅方向に並ぶ複数のヒータからなるヒータ群を複数用いる。ヒータ群５１〜５４の配置や制御、その効果は、既に説明した通りである。
【００５２】
製造されるフロートガラスの板厚は、例えば０．７ｍｍ以下、好ましくは０．５ｍｍ以下、より好ましくは０．３ｍｍ以下である。
【００５３】
製造されるフロートガラスは、例えばディスプレイ用のガラス基板、ディスプレイ用のカバーガラス、窓ガラスとして用いられる。
【００５４】
製造されるフロートガラスは、ディスプレイ用のガラス基板として用いられる場合、無アルカリガラスであってよい。無アルカリガラスは、Ｎａ２Ｏ、Ｋ２Ｏ、Ｌｉ２Ｏなどのアルカリ金属酸化物を実質的に含有しないガラスである。無アルカリガラスは、アルカリ金属酸化物の含有量の合量が０．１質量％以下でよい。
【００５５】
無アルカリガラスは、例えば、酸化物基準の質量％表示で、ＳｉＯ２：５０％〜７３％、Ａｌ２Ｏ３：１０．５％〜２４％、Ｂ２Ｏ３：０％〜１２％、ＭｇＯ：０％〜１０％、ＣａＯ：０％〜１４．５％、ＳｒＯ：０％〜２４％、ＢａＯ：０％〜１３．５％、ＭｇＯ＋ＣａＯ＋ＳｒＯ＋ＢａＯ：８％〜２９．５％、ＺｒＯ２：０％〜５％を含有する。
【００５６】
無アルカリガラスは、高い歪点と高い溶解性とを両立する場合、好ましくは、酸化物基準の質量％表示で、ＳｉＯ２：５８％〜６６％、Ａｌ２Ｏ３：１５％〜２２％、Ｂ２Ｏ３：５％〜１２％、ＭｇＯ：０％〜８％、ＣａＯ：０％〜９％、ＳｒＯ：３％〜１２．５％、ＢａＯ：０％〜２％、ＭｇＯ＋ＣａＯ＋ＳｒＯ＋ＢａＯ：９％〜１８％を含有する。
【００５７】
無アルカリガラスは、特に高い歪点を得たい場合、好ましくは、酸化物基準の質量％表示で、ＳｉＯ２：５４％〜７３％、Ａｌ２Ｏ３：１０．５％〜２２．５％、Ｂ２Ｏ３：０％〜５．５％、ＭｇＯ：０％〜１０％、ＣａＯ：０％〜９％、ＳｒＯ：０％〜１６％、ＢａＯ：０％〜２．５％、ＭｇＯ＋ＣａＯ＋ＳｒＯ＋ＢａＯ：８％〜２６％を含有する。
【００５８】
製造されるフロートガラスは、ディスプレイ用のカバーガラスとして用いられる場合、化学強化用ガラスであってよい。化学強化用ガラスを化学強化処理したものがカバーガラスとして用いられる。化学強化処理は、ガラス表面に含まれるアルカリイオンのうち小さなイオン半径のイオン（例えばＬｉイオンやＮａイオン）を大きなイオン半径のイオン（例えばＫイオン）に置換することにより、ガラス表面から所定の深さの圧縮応力層を形成する。
【００５９】
化学強化用ガラスは、例えば酸化物基準のモル％表示で、ＳｉＯ２：６２％〜６８％、Ａｌ２Ｏ３：６％〜１２％、ＭｇＯ：７％〜１３％、Ｎａ２Ｏ：９％〜１７％、Ｋ２Ｏ：０％〜７％を含有し、Ｎａ２ＯおよびＫ２Ｏの含有量の合計からＡｌ２Ｏ３含有量を減じた差が１０％未満であり、ＺｒＯ２を含有する場合、その含有量が０．８％以下である。
【００６０】
別の化学強化用ガラスは、酸化物基準のモル％表示で、ＳｉＯ２：６５％〜８５％、Ａｌ２Ｏ３：３％〜１５％、Ｎａ２Ｏ：５％〜１５％、Ｋ２Ｏ：０％〜２％未満、ＭｇＯ：０％〜１５％、ＺｒＯ２：０％〜１％を含有し、ＳｉＯ２およびＡｌ２Ｏ３の含有量の合計ＳｉＯ２＋Ａｌ２Ｏ３が８８％以下である。
【００６１】
製造されるフロートガラスは、窓ガラスとして用いられる場合、ソーダライムガラスであってよい。ソーダライムガラスは、例えば酸化物基準の質量％表示で、ＳｉＯ２：６５％〜７５％、Ａｌ２Ｏ３：０％〜３％、ＣａＯ：５％〜１５％、ＭｇＯ：０％〜１５％、Ｎａ２Ｏ：１０％〜２０％、Ｋ２Ｏ：０％〜３％、Ｌｉ２Ｏ：０％〜５％、Ｆｅ２Ｏ３：０％〜３％、ＴｉＯ２：０％〜５％、ＣｅＯ２：０％〜３％、ＢａＯ：０％〜５％、ＳｒＯ：０％〜５％、Ｂ２Ｏ３：０％〜５％、ＺｎＯ：０％〜５％、ＺｒＯ２：０％〜５％、ＳｎＯ２：０％〜３％、ＳＯ３：０％〜０．５％を含有する。
【００６２】
以上、フロートガラス製造装置などの実施形態を説明したが、本発明は上記実施形態などに限定されず、特許請求の範囲に記載された本発明の要旨の範囲内において、種々の変形、改良が可能である。
【符号の説明】
【００６３】
１０  成形装置
１１  浴槽
１２  金属ケーシング
１３  レンガ層
２０  徐冷装置
３０  温度調整装置
３１  ドロスボックス
３２  シーリング
３３  リフトアウトロール
５１〜５４  ヒータ群
Ｇ  ガラスリボン
Ｍ  溶融金属
【図１】
2015151282.tif 000003
【図２】
2015151282.tif 000004
【図３】
2015151282.tif 000005